(57)【要約】  本発明の導電性ペーストは、バインダー（Ａ）と、銀粉（Ｂ）と、ガラス転移温度が３５℃以下の架橋樹脂粒子（Ｃ）と、有機溶媒（Ｄ）と、を含有する。【特許請求の範囲】
【請求項１】
バインダー（Ａ）と、銀粉（Ｂ）と、ガラス転移温度が３５℃以下の架橋樹脂粒子（Ｃ）と、有機溶媒（Ｄ）と、を含有することを特徴とする導電性ペースト。
【請求項２】
前記架橋樹脂粒子（Ｃ）がアクリル架橋樹脂粒子及びウレタン架橋樹脂粒子からなる群から選択される少なくとも一方である、請求項１に記載の導電性ペースト。
【請求項３】
前記バインダー（Ａ）がポリオール化合物（Ａ１）及びポリイソシアネート（Ａ２）を含む、請求項１又は２に記載の導電性ペースト。
【発明の詳細な説明】
【技術分野】
【０００１】
本発明は、導電性ペーストに関する。
本願は、２０１８年１０月１９日に、日本に出願された特願２０１８−１９７５７９号に基づき優先権を主張し、その内容をここに援用する。
【背景技術】
【０００２】
現在、身体に装着して、人の健康状態等をリアルタイムに検知するウエアラブルデバイスの開発が進められている。ウエアラブルデバイスの回路は、例えば、導電性粒子とバインダー樹脂を含む導電性ペーストで形成されている。ウエアラブルデバイスは、身体に密着させて使用する。特に、衣服にデバイスを組み込んだウエアラブルデバイスは、衣服の伸縮に伴ってデバイス及びその回路が伸縮することが求められる。さらに、導電性ペーストとしては、伸縮を繰り返しても電気抵抗値が上がらずに、高い導電性を維持することができるもの（以下、「伸縮耐久性」ともいう。）が求められている。このような導電性ペーストとしては、例えば、特許文献１〜３に記載されているものが挙げられる。【０００３】
しかしながら、特許文献１に記載されているように、導電性ペーストが水性分散液を含む場合、スクリーン印刷する際に有機溶剤系のものよりも印刷適性に劣る。また、特許文献２，３に記載されているように、導電性ペーストを用いて緩衝層や複層を形成する場合、単層の場合よりも回路形成の工程が多くなる。
【先行技術文献】
【特許文献】
【０００４】
【特許文献１】特開２０１２−５４１９２号公報
【特許文献２】特開２０１７−１８３２０７号公報
【特許文献３】特開２０１７−１６８４３８号公報
【発明の概要】
【発明が解決しようとする課題】
【０００５】
本発明は、上記事情に鑑みてなされたものであって、スクリーン印刷により回路を形成することができ、単層で伸縮耐久性に優れる塗膜を形成できる導電性ペーストを提供することを目的とする。
【課題を解決するための手段】
【０００６】
本発明は、以下の態様を有する。
［１］バインダー（Ａ）と、銀粉（Ｂ）と、ガラス転移温度が３５℃以下の架橋樹脂粒子（Ｃ）と、有機溶媒（Ｄ）と、を含有する導電性ペースト。
［２］前記架橋樹脂粒子（Ｃ）がアクリル架橋樹脂粒子及びウレタン架橋樹脂粒子からなる群から選択される少なくとも一方である、［１］に記載の導電性ペースト。
［３］前記バインダー（Ａ）がポリオール化合物（Ａ１）及びポリイソシアネート（Ａ２）を含む、［１］又は［２］に記載の導電性ペースト。
［４］前記バインダーが、ポリエステル樹脂（Ａ３）を含む、［１］〜［３］のいずれか一項に記載の導電性ペースト。
［５］前記バインダー（Ａ）がポリオール化合物（Ａ１）及びポリイソシアネート（Ａ２）を含み、前記ポリオール化合物（Ａ１）が、ポリエステルポリオール、ポリエーテルポリオール、ポリカーボネートポリオール、及びポリカプロラクトンポリオールからなる群から選択される少なくとも１種である、［１］〜［４］のいずれか一項に記載の導電性ペースト。
［６］前記バインダー（Ａ）がポリオール化合物（Ａ１）及びポリイソシアネート（Ａ２）を含み、前記ポリイソシアネート（Ａ２）が、ヘキサメチレンジイソシアネート（ＨＤＩ）、ジフェニルメタンジイソシアネート（ＭＤＩ）、イソホロンジイソシアネート（ＩＰＤＩ）、ヘキサメチレンジイソシアネート（ＨＤＩ）をブロック剤でマスクしたブロックイソシアネート、ジフェニルメタンジイソシアネート（ＭＤＩ）をブロック剤でマスクしたブロックイソシアネート、及びイソホロンジイソシアネート（ＩＰＤＩ）をブロック剤でマスクしたブロックイソシアネートからなる群から選択される少なくとも１種である、［１］〜［５］のいずれか一項に記載の導電性ペースト。
［７］前記バインダー（Ａ）がポリエステル樹脂（Ａ３）を含み、前記ポリエステル樹脂（Ａ３）が、ジカルボン酸とジオール化合物を反応させて得られる化合物であり、前記ジカルボン酸が、コハク酸、アジピン酸、アゼライン酸、セバシン酸、ドデカン二酸、マレイン酸、フマル酸、グルタル酸、ヘキサクロロヘプタンジカルボン酸、シクロヘキサンジカルボン酸、フタル酸、ヘキサヒドロフタル酸、イソフタル酸、４−スルホイソフタル酸、５−スルホイソフタル酸、５−スルホイソフタル酸ナトリウム塩、テレフタル酸、テトラヒドロフタル酸、テトラクロロフタル酸、２，６−ナフタレンジカルボン酸、２，７−ナフタレンジカルボン酸、及び２，３−ナフタレンジカルボン酸からなる群から選択される少なくとも１種であり、前記ジオール化合物が、エチレングリコール、プロピレングリコール、トリメチレングリコール、１，４−ブチレングリコール、１，３−ブチレングリコール、１，２−ブチレングリコール、１，５−ペンタンジオール、３−メチル−１，５−ペンタンジオール、２，２−ジメチル−１，３−プロパンジオール、ネオペンチルグリコール、１，６−ヘキサンジオール、２，２−ジエチル−１，３−プロパンジオール、３，３−ジメチロールヘプタン、２−エチル−２−ブチル−１，３−プロパンジオール、１，１２−ドデカンジオール、１，１８−オクタデカンジオールなどのＣ２−Ｃ２２アルカンジオールや、２−ブテン−１，４−ジオール、２，６−ジメチル−１−オクテン−３，８−ジオール、１，４−シクロヘキサンジオール、及び１，４−シクロヘキサンジメタノールからなる群から選択される少なくとも１種である、［１］〜［６］のいずれか一項に記載の導電性ペースト。
［８］前記架橋樹脂粒子（Ｃ）がアクリル架橋樹脂粒子及びウレタン架橋樹脂粒子からなる群から選択される少なくとも一方であり、前記アクリル架橋樹脂粒子が、架橋剤の存在下、アクリル系モノマーを含む単量体成分を重合して得られるポリマーを含み、前記架橋剤が、トリメチロールプロパントリアクリレート、エチレングリコールジメタクリレート、ジエチレングリコールジメタクリレート、トリエチレングリコールジメタクリレート、デカエチレングリコールジメタクリレート、ペンタデカエチレングリコールジメタクリレート、ペンタコンタヘプタエチレングリコールジメタクリレート、１，３−ブチレンジメタクリレート、アリルメタクリレート、トリメチロールプロパントリメタクリレート、ペンタエリスリトールテトラアクリレート、ジビニルベンゼン、ジビニルナフタレン、Ｎ，Ｎ−ジビニルアニリン、ジビニルエーテル、ジビニルサルファイド、ジビニルスルホン酸、ポリブタジエン、及びポリイソプレン不飽和ポリエステルからなる群から選択される少なくとも１種であり、前記アクリル系モノマーが、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸へプチル、（メタ）アクリル酸オクチル、（メタ）アクリル酸２−メトキシエチル、（メタ）アクリル酸２−エトキシエチル、（メタ）アクリル酸２−（ｎ−プロポキシ）エチル、（メタ）アクリル酸２−（ｎ−ブトキシ）エチル、（メタ）アクリル酸３−メトキシプロピル、（メタ）アクリル酸３−エトキシプロピル、（メタ）アクリル酸２−（ｎ−プロポキシ）プロピル、（メタ）アクリル酸２−（ｎ−ブトキシ）プロピル、（メタ）アクリル酸シクロヘキシル、（メタ）アクリル酸ジシクロペンタニル、及び（メタ）アクリル酸イソボルニルからなる群から選択される少なくとも１種である、［１］〜［７］のいずれか一項に記載の導電性ペースト。
［９］前記架橋樹脂粒子（Ｃ）がアクリル架橋樹脂粒子及びウレタン架橋樹脂粒子からなる群から選択される少なくとも一方であり、前記ウレタン架橋樹脂粒子が、ポリオールとポリイソシアネートとを重合させることにより得られるポリマーを含み、前記ポリオールが、エチレングリコール、プロピレングリコール、１，３−プロパンジオール、１，４−ブタンジオール、１，３−ブタンジオール、１，５−ペンタンジオール、ネオペンチルグリコール、１，６−ヘキサンジオール、３−メチル−１，５−ペンタンジオール、１，４−ビス（ヒドロキシメチル）シクロヘキサン、ビスフェノールＡ、水添ビスフェノールＡ、ヒドロキシビバリルヒドロキシピバレート、トリメチロールエタン、トリメチロールプロパン、２，２，４−トリメチル−１，３−ペンタンジオール、グリセリン、及びヘキサントリオールからなる群から選択される少なくとも１種であり、前記ポリイソシアネートが、ヘキサメチレンジイソシアネート（ＨＤＩ）、ジフェニルメタンジイソシアネート（ＭＤＩ）、イソホロンジイソシアネート（ＩＰＤＩ）、ヘキサメチレンジイソシアネート（ＨＤＩ）をブロック剤でマスクしたブロックイソシアネート、ジフェニルメタンジイソシアネート（ＭＤＩ）をブロック剤でマスクしたブロックイソシアネート、及びイソホロンジイソシアネート（ＩＰＤＩ）をブロック剤でマスクしたブロックイソシアネートからなる群から選択される少なくとも１種である、［１］〜［８］のいずれか一項に記載の導電性ペースト。
［１０］前記銀粉（Ｂ）が球状又は不定形である、［１］〜［９］のいずれか一項に記載の導電性ペースト。
［１１］前記有機溶媒（Ｄ）が、ブチルカルビトールアセテート、酢酸エチル、酢酸ブチル、エチルセロソルブ、ブチルセロソルブ、エチルカルビトール、ブチルカルビトール、イソプロパノール、ブタノール、テルピネオール、テキサノール、ブチルセロソルブアセテート、及びイソホロンからなる群から選択される少なくとも１種である、［１］〜［１０］のいずれか一項に記載の導電性ペースト。
［１２］前記銀粉（Ｂ）の粒子径は、７μｍ以下が好ましく、３〜７μｍがより好ましく、３〜６μｍがさらに好ましい、［１］〜［１１］のいずれか一項に記載の導電性ペースト。
［１３］前記架橋樹脂粒子（Ｃ）の平均粒子径は、１〜２０μｍが好ましく、３〜１５μｍがより好ましい、［１］〜［１２］のいずれか一項に記載の導電性ペースト。
［１４］前記バインダー樹脂（Ａ）の含有量が、導電性ペーストの総質量に対し、５〜２０質量％が好ましく、１０〜１８質量％がより好ましく、１５〜１８質量がさらに好ましい、［１］〜［１３］のいずれか一項に記載の導電性ペースト。
［１５］前記バインダー樹脂（Ａ）がポリオール化合物（Ａ１）を含み、前記ポリオール化合物（Ａ１）の含有量が、導電性ペーストの総質量に対し、５〜１５質量％が好ましく、７〜１１質量％がより好ましい、［１］〜［１４］のいずれか一項に記載の導電性ペースト。
［１６］前記バインダー樹脂（Ａ）がポリイソシアネート（Ａ２）を含み、前記ポリイソシアネート（Ａ２）の含有量が、導電性ペーストの総質量に対し、３〜１０質量％が好ましく、５〜９質量％がより好ましく、６〜９質量％がさらに好ましい、［１］〜［１５］のいずれか一項に記載の導電性ペースト。
［１７］前記バインダー樹脂（Ａ）がポリエステル樹脂（Ａ３）を含み、前記ポリエステル樹脂（Ａ３）の含有量が、導電性ペーストの総質量に対し、１〜１０質量％が好ましく、２〜５質量％がより好ましい、［１］〜［１６］のいずれか一項に記載の導電性ペースト。
［１８］前記銀粉（Ｂ）の含有量が、導電性ペーストの総質量に対し、５０〜８０質量％が好ましく、６０〜７０質量％がより好ましい、［１］〜［１７］のいずれか一項に記載の導電性ペースト。
［１９］前記架橋樹脂粒子（Ｃ）の含有量が、導電性ペーストの総質量に対し、１〜１０質量％が好ましく、２〜８質量％がより好ましく、３〜５質量％がさらに好ましい、［１］〜［１８］のいずれか一項に記載の導電性ペースト。
［２０］前記有機溶媒（Ｄ）の含有量が、導電性ペーストの総質量に対し、５〜２０質量％が好ましく、８〜１８質量がより好ましく、１０〜１６質量％がさらに好ましい、［１］〜［１９］のいずれか一項に記載の導電性ペースト。
［２１］［バインダー（Ａ）の含有量］／［銀粉（Ｂ）の含有量］で表される質量比は、０．１〜１が好ましく、０．２〜０．５がより好ましい、［１］〜［２０］のいずれか一項に記載の導電性ペースト。
［２２］［バインダー（Ａ）の含有量］／［架橋樹脂粒子（Ｃ）の含有量］で表される質量比は、１〜１０が好ましく、３〜５がより好ましい、［１］〜［２１］のいずれか一項に記載の導電性ペースト。
［２３］［銀粉（Ｂ）の含有量］／［架橋樹脂粒子（Ｃ）の含有量］で表される質量比は、１０〜３０が好ましく、１５〜２０がより好ましい、［１］〜［２２］のいずれか一項に記載の導電性ペースト。
［２４］［バインダー（Ａ）の含有量］／［有機溶媒（Ｄ）の含有量］で表される質量比は、０．５〜２．０が好ましく、０．７〜１．８がより好ましい、［１］〜［２３］のいずれか一項に記載の導電性ペースト。
［２５］［銀粉（Ｂ）の含有量］／［有機溶媒（Ｄ）の含有量］で表される質量比は、１〜１０が好ましく、３〜７がより好ましい、［１］〜［２４］のいずれか一項に記載の導電性ペースト。
［２６］［架橋樹脂粒子（Ｃ）の含有量］／［有機溶媒（Ｄ）の含有量］で表される質量比は、１〜１０が好ましく、３〜７がより好ましい、［１］〜［２５］のいずれか一項に記載の導電性ペースト。
【発明の効果】
【０００７】
本発明によれば、スクリーン印刷により回路を形成することができ、単層で伸縮耐久性に優れる導電性ペーストを提供することができる。
【発明を実施するための形態】
【０００８】
本発明の導電性ペーストの実施の形態について説明する。
なお、本実施の形態は、発明の趣旨をより良く理解させるために具体的に説明するものであり、特に指定のない限り、本発明を限定するものではない。
【０００９】
［導電性ペースト］
本実施形態の導電性ペーストは、バインダー（Ａ）と、銀粉（Ｂ）と、ガラス転移温度が３５℃以下の架橋樹脂粒子（Ｃ）と、有機溶媒（Ｄ）と、を含有する。
本明細書において、「ペースト」とは、有機溶媒（Ｄ）中に銀粉（Ｂ）が分散して存在することにより流動性が低減された流体となっている状態を意味する。
【００１０】
「バインダー（Ａ）」
バインダー（Ａ）としては、導電性ペーストの結着樹脂として作用するものであれば特に限定されず、例えば、ポリオール化合物とポリイソシアネートとの組み合わせ（即ち、ウレタン樹脂バインダー）、ポリエステル系樹脂、フェノキシ樹脂、ポリアミド樹脂、ポリアミドイミド樹脂、ポリイミド樹脂、ポリウレタン樹脂、アクリル樹脂、ポリスチレン、スチレン−アクリル樹脂、スチレン−ブタジエン共重合体、エポキシ樹脂、フェノール樹脂、ポリエーテル系樹脂、ポリカーボネート系樹脂、アルキッド樹脂、ポリスルホン樹脂、ポリエーテルスルホン樹脂、塩化ビニル−酢酸ビニル共重合樹脂、エチレン−酢酸ビニル共重合体、シリコーン樹脂  、フッ素系樹脂等が挙げられる。これらの樹脂は、１種を単独で用いてもよく、２種以上を組み合わせて用いてもよい。
これらの中でも、可撓性と伸縮耐久性の観点から、バインダー（Ａ）は、ポリオール化合物（Ａ１）とポリイソシアネート（Ａ２）とを含むことが好ましい。
【００１１】
バインダー（Ａ）における、ポリオール化合物（Ａ１）に対するポリイソシアネート（Ａ２）の配合比（Ａ２／Ａ１）は、ポリイソシアネート（Ａ２）のイソシアネート基（−ＮＣＯ）とポリオール化合物（Ａ１）の水酸基とのモル比で、１／１〜２／１であることが好ましい。
配合比（Ａ２／Ａ１）が上記の数値範囲内であると、伸縮耐久性に優れる。
【００１２】
「ポリオール化合物（Ａ１）」
ポリオール化合物（Ａ１）としては、ポリイソシアネート（Ａ２）のイソシアネート基（−ＮＣＯ）と反応する水酸基（−ＯＨ）を２つ以上有し、その水酸基とイソシアネート基が反応してポリウレタン樹脂を形成するものであれば特に限定されない。ポリオール化合物（Ａ１）としては、例えば、ポリエステルポリオール、ポリエーテルポリオール、ポリカーボネートポリオール、及びポリカプロラクトンポリオール等が挙げられる。なかでも、ポリエステルポリオールが好ましい。
ポリエステルポリオールは、多価アルコールの１種以上と、多価カルボン酸との共縮合によって得られる。
多価アルコールとしては、エチレングリコール、プロピレングリコール、１，３−プロパンジオール、１，４−ブタンジオール、１，３−ブタンジオール、１，５−ペンタンジオール、ネオペンチルグリコール、１，６−ヘキサンジオール、３−メチル−１，５−ペンタンジオール、１，４−ビス（ヒドロキシメチル）シクロヘキサン、ビスフェノールＡ、水添ビスフェノールＡ、ヒドロキシビバリルヒドロキシピバレート、トリメチロールエタン、トリメチロールプロパン、２，２，４−トリメチル−１，３−ペンタンジオール、グリセリン、及びヘキサントリオール等が挙げられる。
多価カルボン酸としては、コハク酸、アジピン酸、セバシン酸、アゼライン酸、フタル酸、テトラヒドロフタル酸、ヘキサヒドロフタル酸、マレイン酸、フマル酸、シトラコン酸、イタコン酸、グルタコン酸、１，２，５−ヘキサントリカルボン酸、１，４−シクロヘキサンジカルボン酸、１，２，４−ベンゼントリカルボン酸、１，２，５−ベンゼントリカルボン酸、１，２，４−シクロヘキサトリカルボン酸、及び２，５，７−ナフタレントリカルボン酸等が挙げられる。ポリオール化合物（Ａ１）は、１種を単独で用いてもよく、２種以上を組み合わせて用いてもよい。
【００１３】
ポリオール化合物（Ａ１）の重量平均分子量（Ｍｗ）は、５００〜６０００であることが好ましく、１０００〜６０００であることがより好ましい。
ポリオール化合物（Ａ１）の重量平均分子量（Ｍｗ）が５００以上であれば、本実施形態の導電性ペーストによって形成された塗膜は可撓性及び伸縮耐久性に優れる。一方、ポリオール化合物（Ａ１）の重量平均分子量（Ｍｗ）が６０００以下であれば、本実施形態の導電性ペーストによって形成された塗膜は伸縮耐久性に優れる。すなわち、本実施形態の導電性ペーストによって形成された塗膜は、例えば、長手方向に引っ張って伸ばした後、引張力を解放した場合に、元の状態（元の長さ）に戻る（縮む）性能に優れる。
【００１４】
ポリオール化合物（Ａ１）の重量平均分子量（Ｍｗ）は、ゲル浸透クロマトグラフィー（Ｇｅｌ  Ｐｅｒｍｅａｔｉｏｎ  Ｃｈｒｏｍａｔｏｇｒａｐｈｙ、ＧＰＣ）で測定される。
【００１５】
ポリオール化合物（Ａ１）の水酸基価は、１８．７ｍｇＫＯＨ／ｇ〜３３６．７ｍｇＫＯＨ／ｇであることが好ましく、１８．７ｍｇＫＯＨ／ｇ〜１６８．７ｍｇＫＯＨ／ｇであることがより好ましい。
ポリオール化合物（Ａ１）の水酸基価が１８．７ｍｇＫＯＨ／ｇ以上であれば、本実施形態の導電性ペーストによって形成された塗膜は可撓性及び伸縮耐久性に優れる。一方、ポリオール化合物（Ａ１）の水酸基価が３３６．７ｍｇＫＯＨ／ｇ以下であれば、本実施形態の導電性ペーストによって形成された塗膜は伸縮耐久性に優れる。
【００１６】
ポリオール化合物（Ａ１）の水酸基価は、ＪＩＳ  Ｋ００７０「化学製品の酸価、けん化価、エステル価、よう素価、水酸基価及び不けん化物の試験方法」に準ずる方法で測定される。
【００１７】
「ポリイソシアネート（Ａ２）」
ポリイソシアネート（Ａ２）は、分子内にイソシアネート基を２つ以上有する化合物である。ポリイソシアネート（Ａ２）を構成するイソシアネート化合物としては、脂肪族イソシアネート、芳香族イソシアネートが挙げられる。
脂肪族イソシアネートとしては、ヘキサメチレンジイソシアネート、２，４−ジイソシアネート−１，１−メチルシクロヘキサン、ジイソシアネートシクロブタン、テトラメチレンジイソシアネート、ｏ−，ｍ−若しくはｐ−キシリレンジイソシアネート、水添キシリレンジイソシアネート、ジシクロヘキシルメタンジイソシアネート、ジメチルジシクロヘキシルメタンジイソシアネート、リジンジイソシアネート、シクロヘキサンジイソシアネート、ドデカンジイソシアネート、テトラメチルキシレンジイソシアネート、及びイソホロンジイソシアネート等が挙げられる。
芳香族イソシアネートとしては、トリレン−２，４−ジイソシアネート、トリレン−２，６−ジイソシアネート、ジフェニルメタン−４，４’−ジイソシアネート、３−メチルジフェニルメタン−４，４’−ジイソシアネート、ｍ−若しくはｐ−フェニレンジイソシアネート、クロロフェニレン−２，４−ジイソシアネート、ナフタリン−１，５−ジイソシアネート、ジフェニル−４，４’−ジイソシアネート、３，３’−ジメチルジフェニル−１，３，５−トリイソプロピルベンゼン−２，４−ジイソシアネートカルボジイミド変性ジフェニルメタジイソシアネート、ポリフェニルポリメチレンイソシアネート、及びジフェニルエーテルジイソシアネート等が挙げられる。
なかでも、ヘキサメチレンジイソシアネート（ＨＤＩ）、ジフェニルメタンジイソシアネート（ＭＤＩ）、イソホロンジイソシアネート（ＩＰＤＩ）等が好ましい。これらイソシアネート化合物は、１種を単独で用いてもよく、２種以上を組み合わせて用いてもよい。
また、導電性ペーストの取り扱い作業性の観点から１液型の導電性ペーストを選択する場合は、貯蔵安定性やポットライフを向上させるために、前記イソシアネート化合物のイソシアネート基をブロック剤でマスクし、反応を抑制したブロックイソシアネートを用いることがより好ましい。前記ブロック剤としては、解離温度（イソシアネート化合物のイソシアネート基から解離する温度）が９０℃〜１３０℃のものが好ましい。このようなブロック剤としては、例えば、ポリプロピレングリコール、メチルエチルケトオキシム（ＭＥＫＯ）、マロン酸ジエチル（ＤＥＭ）等が挙げられる。ブロック剤は、１種を単独で用いてもよく、２種以上を組み合わせて用いてもよい。なかでも、ポリプロプレングリコールでブロックされた１，６−ヘキサメチレンジイソシアネートが好ましい。
また、ポリイソシアネート（Ａ２）としては、市販品を用いてもよい。
【００１８】
「ポリエステル樹脂（Ａ３）」
バインダー（Ａ）は、ポリエステル樹脂（Ａ３）をさらに含んでいてもよい。ポリエステル樹脂（Ａ３）を含むことにより、スクリーン印刷時の印刷性がより向上する。なお、ポリエステル樹脂（Ａ３）は、ポリオール化合物（Ａ１）又はポリイソシアネート（Ａ２）に該当する化合物を含まない。
ポリエステル樹脂（Ａ３）は、ジカルボン酸とジオール化合物を反応させて得られる。
ジカルボン酸としては、例えば、コハク酸、アジピン酸、アゼライン酸、セバシン酸、ドデカン二酸、マレイン酸、フマル酸、グルタル酸、ヘキサクロロヘプタンジカルボン酸、シクロヘキサンジカルボン酸、フタル酸、ヘキサヒドロフタル酸、イソフタル酸、４−スルホイソフタル酸、５−スルホイソフタル酸、５−スルホイソフタル酸ナトリウム塩、テレフタル酸、テトラヒドロフタル酸、テトラクロロフタル酸、２，６−ナフタレンジカルボン酸、２，７−ナフタレンジカルボン酸、２，３−ナフタレンジカルボン酸などが挙げられる。これらは、単独で使用してもよく、２種以上を混合して使用してもよい。
ジオール化合物としては、例えば、エチレングリコール、プロピレングリコール、トリメチレングリコール、１，４−ブチレングリコール、１，３−ブチレングリコール、１，２−ブチレングリコール、１，５−ペンタンジオール、３−メチル−１，５−ペンタンジオール、２，２−ジメチル−１，３−プロパンジオール、ネオペンチルグリコール、１，６−ヘキサンジオール、２，２−ジエチル−１，３−プロパンジオール、３，３−ジメチロールヘプタン、２−エチル−２−ブチル−１，３−プロパンジオール、１，１２−ドデカンジオール、１，１８−オクタデカンジオールなどのＣ２−Ｃ２２アルカンジオールや、２−ブテン−１，４−ジオール、２，６−ジメチル−１−オクテン−３，８−ジオールなどのアルケンジオール等の脂肪族ジオール；１，４−シクロヘキサンジオール、１，４−シクロヘキサンジメタノール等の脂環族ジオールなどが挙げられる。これらは、単独で使用してもよく、２種以上を混合して使用してもよい。
ポリエステル樹脂（Ａ３）としては、ガラス転移温度（Ｔｇ）が室温（２３℃）以下のポリエステル樹脂であれば特に限定されない。ポリエステル樹脂（Ａ３）としては、例えば、ユニチカ社製のＵＥ−３５１０（商品名、Ｔｇ＝−２５℃）、ＵＥ−３４００（商品名、Ｔｇ＝−２０℃）、ＵＥ−３２２０（商品名、Ｔｇ＝５℃）、ＵＥ−３５００（商品名、Ｔｇ＝１５℃）等が挙げられる。ポリエステル樹脂（Ａ３）は、１種を単独で用いてもよく、２種以上を組み合わせて用いてもよい。
【００１９】
本実施形態の導電性ペーストにおいて、ポリエステル樹脂（Ａ３）を含む場合、その含有量は、ポリオール化合物（Ａ１）１００質量部に対して５質量部〜２００質量部であることが好ましく、２０質量部〜５０質量部であることがより好ましい。
【００２０】
ポリエステル樹脂（Ａ３）の数平均分子量（Ｍｎ）は、１５０００〜３５０００であることが好ましい。
ポリエステル樹脂（Ａ３）の数平均分子量（Ｍｎ）が上記の数値範囲内であれば、印刷性がより向上する。
【００２１】
ポリエステル樹脂（Ａ３）の数平均分子量（Ｍｎ）は、ゲル浸透クロマトグラフィー（ＧＰＣ）で測定される。
【００２２】
バインダー樹脂（Ａ）の含有量は、導電性ペーストの総質量に対し、５〜２５質量％が好ましく、１０〜２０質量％がより好ましい。バインダー樹脂（Ａ）の含有量が上記範囲内であると、導電性ペーストを樹脂製シートに塗布して形成される塗膜の可撓性、及び樹脂製シートに対する塗膜の接着性をより向上することができる。
【００２３】
バインダー樹脂（Ａ）がポリオール化合物（Ａ１）を含む場合、ポリオール化合物（Ａ１）の含有量は、導電性ペーストの総質量に対し、５〜１５質量％が好ましく、７〜１１質量％がより好ましい。ポリオール化合物（Ａ１）の含有量が上記範囲内であると、導電性ペーストを樹脂製シートに塗布して形成される塗膜の可撓性、及び樹脂製シートに対する塗膜の接着性をより向上することができる。
【００２４】
バインダー樹脂（Ａ）がポリイソシアネート（Ａ２）を含む場合、ポリイソシアネート（Ａ２）の含有量は、導電性ペーストの総質量に対し、３〜１０質量％が好ましく、５〜９質量％がより好ましく、６〜９質量％がさらに好ましい。ポリイソシアネート（Ａ２）の含有量が上記範囲内であると、導電性ペーストを樹脂製シートに塗布して形成される塗膜の可撓性、及び樹脂製シートに対する塗膜の接着性をより向上することができる。
【００２５】
バインダー樹脂（Ａ）がポリエステル樹脂（Ａ３）を含む場合、ポリエステル樹脂（Ａ３）の含有量は、導電性ペーストの総質量に対し、１〜１０質量％が好ましく、２〜５質量％がより好ましい。ポリエステル樹脂（Ａ３）の含有量が上記範囲内であると、導電性ペーストを樹脂製シートに塗布して形成される塗膜の、樹脂製シートに対する塗膜の接着性をより向上することができる。
【００２６】
「銀粉（Ｂ）」
銀粉（Ｂ）としては、導電性ペーストに用いる公知のものであれば特に限定されないが、本実施形態の導電性ペーストによって形成された塗膜が伸縮を繰り返す場合における銀粉同士の導通点（接点）が多く発生する観点から、球状又は不定形の銀粉がより好ましい。
また、印刷性の観点から、銀粉（Ｂ）の粒子径（Ｄ５０）は７μｍ以下が好ましく、３〜７μｍがより好ましく、３〜６μｍがさらに好ましい。銀粉（Ｂ）の粒子径（Ｄ５０）が上記範囲内であると、導電性ペーストから形成される塗膜の導電性を向上できる。
なお、粒子径（Ｄ５０）とは、体積粒度分布における累積体積百分率が５０体積％の粒子径（メジアン径）のことである。
【００２７】
銀粉（Ｂ）の体積粒度分布は、ＪＩＳ  Ｚ８８２５「粒子径解析−レーザ回折・散乱法」に準ずる方法で測定される。
【００２８】
銀粉（Ｂ）の含有量は、導電性ペーストの総質量に対し、５０〜８０質量％が好ましく、６０〜７０質量％がより好ましい。銀粉（Ｂ）の含有量が上記範囲内であると、導電性ペーストから形成される塗膜の導電性を向上できる。
【００２９】
［バインダー（Ａ）の含有量］／［銀粉（Ｂ）の含有量］で表される質量比は、０．１〜１が好ましく、０．２〜０．５がより好ましい。上記質量比が上記範囲内であると、導電性ペーストから形成される塗膜の可撓性と導電性とを両立しやすくなる。
【００３０】
「架橋樹脂粒子（Ｃ）」
本実施形態の導電性ペーストは、ガラス転移温度（Ｔｇ）が３５℃以下の架橋樹脂粒子（Ｃ）を含むことを最大の特徴とする。前記ガラス転移温度の架橋樹脂粒子（Ｃ）は、塗膜の内部において塗膜伸縮時に伸縮応力を緩和させて塗膜の伸縮劣化を抑制し、さらに、塗膜内部の限られた空間に架橋樹脂粒子（Ｃ）が占有することで、塗膜が伸縮状態であっても局所的に銀粉（Ｂ）の導通点が多く発生し易くなると考えられる。その結果、伸縮耐久性が向上すると考えられる。
また、有機溶媒（Ｄ）を含むため、耐溶剤性の観点から、非架橋ではなく架橋樹脂粒子であることが好ましい。
【００３１】
架橋樹脂粒子（Ｃ）としては、ガラス転移温度（Ｔｇ）が−５５℃〜３５℃の架橋樹脂粒子がより好ましい。ガラス転移温度が前記の範囲内であれば、伸縮耐久性がさらに優れる。ガラス転移温度が、上記の範囲内の架橋樹脂粒子としては、アクリル架橋樹脂粒子及びウレタン架橋樹脂粒子からなる群から選択される少なくとも一方が好適に用いられる。
【００３２】
アクリル架橋樹脂粒子は、架橋剤の存在下、アクリル系モノマーを含む単量体成分を重合して得られる。
架橋剤としては、分子内に複数のラジカル重合性の二重結合を有するものが挙げられ、具体的には、分子中に複数のラジカル重合性の二重結合を有する（メタ）アクリル系単量体やスチレン系単量体などが挙げられる。
このような架橋剤としては、例えばトリメチロールプロパントリアクリレート、エチレングリコールジメタクリレート、ジエチレングリコールジメタクリレート、トリエチレングリコールジメタクリレート、デカエチレングリコールジメタクリレート、ペンタデカエチレングリコールジメタクリレート、ペンタコンタヘプタエチレングリコールジメタクリレート、１，３−ブチレンジメタクリレート、アリルメタクリレート、トリメチロールプロパントリメタクリレート、ペンタエリスリトールテトラアクリレート等の多官能（メタ）アクリレート；ジビニルベンゼン、ジビニルナフタレン、及びこれらの誘導体等の芳香族ジビニル化合物；Ｎ，Ｎ−ジビニルアニリン；ジビニルエーテル；ジビニルサルファイド；ジビニルスルホン酸；ポリブタジエン；ポリイソプレン不飽和ポリエステルなどが挙げられる。
アクリル系モノマーとしては、アクリル系モノマーとしては、単官能（メタ）アクリレートが挙げられ、具体的には、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸へプチル、（メタ）アクリル酸オクチル等の（メタ）アクリル酸アルキルエステル；（メタ）アクリル酸２−メトキシエチル、（メタ）アクリル酸２−エトキシエチル、（メタ）アクリル酸２−（ｎ−プロポキシ）エチル、（メタ）アクリル酸２−（ｎ−ブトキシ）エチル、（メタ）アクリル酸３−メトキシプロピル、（メタ）アクリル酸３−エトキシプロピル、（メタ）アクリル酸２−（ｎ−プロポキシ）プロピル、（メタ）アクリル酸２−（ｎ−ブトキシ）プロピル等の（メタ）アクリル酸アルコキシアルキルエステル；（メタ）アクリル酸シクロヘキシル、（メタ）アクリル酸ジシクロペンタニル、（メタ）アクリル酸イソボルニル等の脂環構造を有する（メタ）アクリル酸エステルなどが挙げられる。
【００３３】
なかでも、アクリル架橋樹脂粒子としては、トリメチロールプロパントリアクリレートから誘導される構成単位、及びアクリル酸ブチルから誘導される構成単位を含むポリマーを含むものが好ましい。
【００３４】
アクリル架橋樹脂粒子において、［架橋剤から誘導される構成単位］：［アクリル系モノマーから誘導される構成単位］で表される質量比は、１：９９〜１０：９０が好ましく、１：９９〜５：９５がさらに好ましい。
【００３５】
ウレタン架橋樹脂粒子は、２個以上のイソシアネート基及び親水基を有する自己乳化型イソシアネート、及び前記自己乳化型イソシアネートとポリオールとを反応させて得た第１の末端イソシアネート基プレポリマーからなる群から選択される少なくとも一方を含むビーズ原料を重合させることにより得られる。
自己乳化型イソシアネートとしては、脂肪族ジイソシアネートから形成され、分子内にビュウレット、イソシアヌレート、ウレタン、ウレトジオン、及びアロファネートよりなる群からなるいずれか１つの構造を有するポリイソシアネートポリマーに親水基（例えば、ヒドロキシ基、カルボキシ基等）が導入された化合物が挙げられる。
脂肪族ジイソシアネートとしては、上記ポリイソシアネート（Ａ２）として例示したものが挙げられる。
ポリオールとしては、上記ポリオール化合物（Ａ１）として例示したものが挙げられる。
【００３６】
架橋樹脂粒子（Ｃ）の平均粒子径は、伸縮耐久性の観点から、１〜２０μｍであることが好ましく、３μｍ〜１５μｍであることがより好ましい。
ここで、平均粒子径は、体積粒度分布における累積体積百分率が５０体積％の粒子径（メジアン径）のことである。
架橋樹脂粒子（Ｃ）の体積粒度分布は、ＪＩＳ  Ｚ８８２５「粒子径解析−レーザ回折・散乱法」に準ずる方法で測定される。
【００３７】
本実施形態の導電性ペーストにおいて、架橋樹脂粒子（Ｃ）の含有量は、架橋樹脂粒子（Ｃ）を除いた導電性ペーストの固形分１００質量部に対して３．０質量部〜８．０質量部であることが好ましい。
架橋樹脂粒子（Ｃ）の含有量が３．０質量部未満の場合、伸縮耐久性が悪くなることがある。一方、架橋樹脂粒子（Ｃ）の含有量が８．０質量部を超える場合、塗膜にクラックが入ることがある。
【００３８】
架橋樹脂粒子（Ｃ）の含有量は、導電性ペーストの総質量に対し、１〜１０質量％が好ましく、２〜８質量％がより好ましく、３〜５質量％がさらに好ましい。架橋樹脂粒子（Ｃ）の含有量が上記範囲内であると、伸縮耐久性を向上しやすく、且つ塗膜にクラックが入ることを抑制しやすい。
【００３９】
［バインダー（Ａ）の含有量］／［架橋樹脂粒子（Ｃ）の含有量］で表される質量比は、１〜１０が好ましく、３〜５がより好ましい。上記質量比が上記範囲内であると、ができる。
【００４０】
［銀粉（Ｂ）の含有量］／［架橋樹脂粒子（Ｃ）の含有量］で表される質量比は、１０〜３０が好ましく、１５〜２０がより好ましい。上記質量比が上記範囲内であると、導電性ペーストから形成される塗膜の可撓性と導電性とを両立しやすくなる。
【００４１】
「有機溶媒（Ｄ）」
有機溶媒（Ｄ）としては、一般的な導電性ペースト（導電性粒子とバインダー樹脂を含むもの）に用いられる公知の有機溶媒であれば特に限定されない。有機溶媒（Ｄ）としては、例えば、ブチルカルビトールアセテート、酢酸エチル、酢酸ブチル、エチルセロソルブ、ブチルセロソルブ、エチルカルビトール、ブチルカルビトール、イソプロパノール、ブタノール、テルピネオール、テキサノール、ブチルセロソルブアセテート、イソホロン等が挙げられ、なかでも、テルピネオール、イソホロンが好ましい。
【００４２】
本実施形態の導電性ペーストにおいて、有機溶媒（Ｄ）の含有量は、スクリーン印刷により、対象物に導電性ペーストを印刷する際の印刷適性が確保できれば特に限定されない。有機溶媒（Ｄ）の含有量は、導電性ペーストの不揮発分（有機溶媒（Ｄ）以外の成分）の含有量が、導電性ペーストの総質量に対し、７０質量％〜９０質量％となるように調整することが好ましい。
【００４３】
有機溶媒（Ｄ）の含有量は、導電性ペーストの総質量に対し、５〜２０質量％が好ましく、８〜１８質量がより好ましく、１０〜１６質量％がさらに好ましい。有機溶媒（Ｄ）の含有量が上記範囲内であると、導電性ペーストの取り扱い性を向上できる。
【００４４】
［バインダー（Ａ）の含有量］／［有機溶媒（Ｄ）の含有量］で表される質量比は、０．５〜２．０が好ましく、０．７〜１．８がより好ましい。上記質量比が上記範囲内であると、導電性ペーストの取り扱い性を向上できる。
【００４５】
［銀粉（Ｂ）の含有量］／［有機溶媒（Ｄ）の含有量］で表される質量比は、１〜１０が好ましく、３〜７がより好ましい。上記質量比が上記範囲内であると、導電性ペースト中に銀粉（Ｂ）を均一に分散できるため、銀粉（Ｂ）が均一に分散された塗膜を形成できる。
【００４６】
［架橋樹脂粒子（Ｃ）の含有量］／［有機溶媒（Ｄ）の含有量］で表される質量比は、１〜１０が好ましく、３〜７がより好ましい。上記質量比が上記範囲内であると、導電性ペースト中に架橋樹脂粒子（Ｃ）を均一に分散できるため、架橋樹脂粒子（Ｃ）が均一に分散された塗膜を形成できる。
【００４７】
「その他の成分」
本実施形態の導電性ペーストは、バインダー（Ａ）、銀粉（Ｂ）、架橋樹脂粒子（Ｃ）及び有機溶媒（Ｄ）以外の成分（その他の成分）を含有していてもよい。
その他の成分としては、例えば、分散剤、表面調整剤、チクソトロピック剤等の塗料用添加剤等が挙げられる。
本発明の導電性ペーストは、本質的に水を含まないことが好ましい。
水の含有量は、導電性ペーストの総質量に対し、１質量％以下が好ましく、０．５質量％以下がより好ましく、０．１質量％以下がさらに好ましい。水の含有量が上記範囲内であると、スクリーン印刷に適したペーストにすることができる。
成分（Ａ）〜（Ｄ）の含有量の合計は、導電性ペーストの総質量に対して、１００質量％を超えない。
【００４８】
「導電性ペーストの製造方法」
本実施形態の導電性ペーストは、上述したバインダー（Ａ）と、銀粉（Ｂ）と、架橋樹脂粒子（Ｃ）と、有機溶媒（Ｄ）と、必要に応じてその他の成分とを混合することで得られる。
混合には、例えば、ロールミル、プラネタリーミキサー等の混合機を用いればよい。
【００４９】
本実施形態の導電性ペーストによれば、バインダー（Ａ）と、銀粉（Ｂ）と、ガラス転移温度（Ｔｇ）が３５℃以下の架橋樹脂粒子（Ｃ）と、有機溶媒（Ｄ）と、を含有するため、可撓性と伸縮耐久性に優れる塗膜を形成できる導電性ペーストが得られる。
【００５０】
また、本実施形態の導電性ペーストによれば、伸縮耐久性に優れる塗膜を形成することができる。ここで、伸縮耐久性とは、導電性ペーストによって形成された塗膜を、例えば、長手方向に引っ張って伸ばした後、引張力を解放して元の状態（元の長さ）に戻すことを繰り返した場合に、塗膜の電気抵抗値が変化し難い（電気抵抗値が上がり難い）性質のことである。
具体的には、（［伸縮回数Ｎ回目の電気抵抗値］−［伸縮前の電気抵抗値］）／［伸縮前の電気抵抗値］×１００（％）が小さい程、塗膜は伸縮耐久性に優れると言える。また、塗膜の電気抵抗値は、例えば、塗膜の長手方向の両端に電極を接続し抵抗率計を用いて測定される。
【００５１】
「用途」
本発明の導電性ペーストは、可撓性が求められる用途に好適であり、例えば、スマートウェアに代表されるウエアラブルデバイス分野、その他ベンダブルやフォルダブル、ストレッチャブルが必要な医療・介護分野、電子デバイス分野での回路形成等に好適である。
【実施例】
【００５２】
以下、実施例及び比較例により本発明をさらに具体的に説明するが、本発明は以下の実施例に限定されるものではない。【００５３】
（導電性ペーストの製造）
本発明に用いる導電性ペーストの組成を表１に示す。【００５４】
＜製造例１＞
ポリオール化合物（Ａ１）としてポリエステルポリオール（株式会社クラレ製「Ｐ２０１０」（重量平均分子量：２０００、水酸基価：５６．１））を１２．０質量部、ポリイソシアネート（Ａ２）としてポリプロピレングリコール（ＰＰＧ）変性１，６−ヘキサメチレンジイソシアネートブロック化体（旭化成株式会社製「Ｅ４０２−Ｂ８０Ｂ」（固形分８０質量％、イソシアネート理論値６．０質量％））を１０．０質量部、銀粉（Ｂ）としてＡｍｅｓ  Ａｄｖａｎｃｅｄ  Ｍａｔｅｒｉａｌｓ  Ｃｏｒｐｏｒａｔｉｏｎ製「Ｓｉｌｖｅｒ  Ｐｏｗｄｅｒ  ＳＰＳ」（Ｄ５０＝３．０μｍ、不定形銀粉）を８０．０質量部、架橋樹脂粒子（Ｃ）として根上工業株式会社製ウレタン架橋樹脂粒子「アートパールＣ−８００」（平均粒子径６μｍ、ガラス転移点：−１３℃）を５．０質量部、有機溶媒（Ｄ）としてテルピネオール１８．０質量部を３本ロールミルで混練し、製造例１の導電性ペーストを製造した。【００５５】
＜製造例２〜製造例１２＞
製造例２〜製造例１２の導電性ペーストについても、表１に示す組成に従い、製造例１と同様に製造した。なお、表１において、数値の単位は「質量部」である。「質量部」を「質量％」に換算した数値を表２に示す。
なお、表１に示すように、ポリエステル樹脂（Ａ３）としては、ユニチカ株式会社製「ＵＥ−３４００」（数平均分子量：２５０００、ガラス転移温度：−２０℃）を用いた。
銀粉（Ｂ）としては、エイムス・アドバンストマテリアルス社製「ＳＦ−７０Ｍ」（Ｄ５０＝２．０μｍ、フレーク状銀粉）も用いた。架橋樹脂粒子（Ｃ）としては、根上工業株式会社製「アートパールＪＢ−８００Ｔ」（平均粒子径６μｍ、ガラス転移点：−５４℃）、根上工業株式会社製「アートパールＣ−１０００」（平均粒子径３μｍ、ガラス転移点：−１３℃）、根上工業株式会社製「アートパールＣ−４００」（平均粒子径１５μｍ、ガラス転移点：−１３℃）、根上工業株式会社製「アートパールＵ−６００Ｔ」（平均粒子径１０μｍ、ガラス転移点：３５℃）も用いた。【００５６】
表１に示すアクリル架橋樹脂粒子Ａ〜Ｄについては、下記に従い樹脂粒子を製造した。
「アクリル架橋樹脂粒子Ａ」
ｎ−ブチルアクリレート９８質量部と、架橋剤としてトリメチロールプロパントリアクリレート２質量部とを混合し、重合開始剤として過酸化ラウロイル０．２５質量部を溶解し、モノマー混合液を調製した。
別途、２Ｌビーカーに水３８０質量部と、分散安定剤として第三リン酸カルシウム５質量部と、乳化剤としてドデシルベンゼンスルホン酸ナトリウム０．０５質量部とを投入、混合し、先に調製したモノマー混合液を投入し、分散機にて懸濁させ、冷却コンデンサ、温度計を備えた２Ｌ４つ口フラスコに移し、フラスコ内の温度を８０℃に維持しながら２時間反応を行った。
重合後、第三リン酸カルシウムを硝酸にて分解し、得られた粒子スラリーを洗浄、濾過、乾燥させ、平均粒子径９μｍ、ガラス転移温度−４６℃のアクリル架橋樹脂粒子Ａを得た。【００５７】
「アクリル架橋樹脂粒子Ｂ」
ｎ−ブチルアクリレート４０質量部と、ブチルメタクリレート５８質量部と、架橋剤としてトリメチロールプロパントリアクリレート２質量部とを混合し、重合開始剤として過酸化ラウロイル０．２５質量部を溶解し、モノマー混合液を調製した。
別途、２Ｌビーカーに水３８０質量部と、分散安定剤として第三リン酸カルシウム５質量部と、乳化剤としてドデシルベンゼンスルホン酸ナトリウム０．０５部とを投入、混合し、先に調製したモノマー混合液を投入し、分散機にて懸濁させ、冷却コンデンサ、温度計を備えた２Ｌ４つ口フラスコに移し、フラスコ内の温度を８０℃に維持しながら２時間反応を行った。
重合後、第三リン酸カルシウムを硝酸にて分解、得られた粒子スラリーを洗浄、濾過、乾燥させ、平均粒子径９μｍ、ガラス転移温度−１５℃のアクリル架橋樹脂粒子Ｂを得た。【００５８】
「アクリル架橋樹脂粒子Ｃ」
ｎ−ブチルアクリレート１０質量部と、ブチルメタクリレート８８質量部と、架橋剤としてトリメチロールプロパントリアクリレート２質量部とを混合し、重合開始剤として過酸化ラウロイル０．２５質量部を溶解し、モノマー混合液を調製した。
別途、２Ｌビーカーに水３８０質量部と、分散安定剤として第三リン酸カルシウム５質量部と、乳化剤としてドデシルベンゼンスルホン酸ナトリウム０．０５部とを投入、混合し、先に調製したモノマー混合液を投入し、分散機にて懸濁させ、冷却コンデンサ、温度計を備えた２Ｌ４つ口フラスコに移し、フラスコ内の温度を８０℃に維持しながら２時間反応を行った。
重合後、第三リン酸カルシウムを硝酸にて分解、得られた粒子スラリーを洗浄、濾過、乾燥させ、平均粒子径１０μｍ、ガラス転移温度１５℃のアクリル架橋樹脂粒子Ｃを得た。【００５９】
「アクリル架橋樹脂粒子Ｄ」
ｎ−ブチルアクリレート９０質量部と、架橋剤としてトリメチロールプロパントリアクリレート１０質量部とを混合し、重合開始剤として過酸化ラウロイル０．２５質量部を溶解し、モノマー混合液を調製した。
別途、２Ｌビーカーに水３８０質量部と、分散安定剤として第三リン酸カルシウム５質量部と、乳化剤としてドデシルベンゼンスルホン酸ナトリウム０．０５部とを投入、混合し、先に調製したモノマー混合液を投入し、分散機にて懸濁させ、冷却コンデンサ、温度計を備えた２Ｌ４つ口フラスコに移し、フラスコ内の温度を８０℃に維持しながら２時間反応を行った。
重合後、第三リン酸カルシウムを硝酸にて分解、得られた粒子スラリーを洗浄、濾過、乾燥させ、平均粒子径１０μｍ、ガラス転移温度４０℃のアクリル架橋樹脂粒子Ｄを得た。【００６０】
＜実施例１＞
（伸縮耐久性の評価）
製造例１の導電性ペーストを用いて、ウレタンシート上に幅１ｍｍ×長さ５０ｍｍのパターンとなるようにスクリーン印刷により導電性ペーストを塗布した。その後、１５０℃で３０分乾燥し配線パターンを形成した。
次に、上記の配線パターンの長手方向の両端を電極端子に接続し抵抗値を測定しながら、ストログラフ（ＶＥＳ５Ｄ、株式会社東洋精機製作所製）に固定し、初期長５０ｍｍの配線パターンを６５ｍｍまで伸長した後、初期長の５０ｍｍまで戻した。このような伸縮を１００回繰り返し、電気抵抗値の変化率｛（［伸縮回数１００回目の電気抵抗値］−［伸縮前の電気抵抗値］）／［伸縮前の電気抵抗値］｝×１００（％）を算出した。
電気抵抗値の変化率が４０００％未満の場合、伸縮耐久性の評価を合格とし、電気抵抗値の変化率が４０００％以上の場合、伸縮耐久性の評価を不合格とした。結果を表３に示す。【００６１】
＜実施例２〜実施例１０、比較例１、比較例２＞
実施例２〜実施例１０、比較例１、比較例２についても実施例１と同様に伸縮耐久性の評価を行った。結果を表３に示す。【００６２】
【表１】
2020080049.tif 000002
【００６３】
【表２】
2020080049.tif 000003
【００６４】
【表３】
2020080049.tif 000004
【００６５】
表３の結果から、実施例１〜実施例１０の配線パターンと比較例１及び比較例２の配線パターンとを比較すると、実施例１〜実施例１０の配線パターンは伸縮耐久性に優れることが分かった。一方、架橋樹脂粒子（Ｃ）を含まない比較例１、及びガラス転移温度が３５℃超の架橋樹脂粒子（Ｃ）を使用した比較例２は、伸縮耐久性において劣ることが判った。【００６６】
＜実施例１３、比較例３＞
（可撓性の評価）
上記製造例１の導電性ペーストを用いて１００μｍ厚ＴＰＵフィルム（日本マタイ（株）製エスマーＵＲＳ）に０．４ｍｍ幅×１７５ｍｍ長の回路パターンをスクリーン印刷し１３０℃で３０分乾燥し試験片を作成した。
次に回路抵抗を測定し、初期値Ｒ０とし、回路を内側に１８０°折り曲げ、（株）大場計器製作所製棒状コンプレッションゲージにて５ｋｇの静荷重を５秒間印加した。次に回路を外側に１８０°折り曲げて５ｋｇの静荷重を５秒間印加した。これを折り曲げ１サイクルとし２０サイクル後の回路抵抗値Ｒ２０を測定した。２０サイクル後の抵抗変化率を｛（Ｒ２０−Ｒ０）／Ｒ０｝×１００により算出した。その数値を実施例１３とする。
製造例１１の導電性ペーストについても実施例１３と同様に２０サイクル後の抵抗変化率を算出した。その数値を比較例３とする。
その結果、実施例１３は１．０％、比較例３は２３％となり実施例１３の配線パターンの方が比較例３の配線パターンよりも抵抗変化率が小さく可撓性に優れることが分かった。
【産業上の利用可能性】
【００６７】
本発明によれば、スクリーン印刷により回路を形成することができ、単層で伸縮耐久性に優れる塗膜を形成できる導電性ペーストを提供することができる。
【国際調査報告】
2020080049.tif 000005
2020080049.tif 000006